(57)【要約】【課題】優れた靱性、耐熱性を持ち、さらに常温および高温環境下において転がり疲労摩耗が少ない樹脂組成物およびその成形体を得る。【解決手段】（Ａ）極限粘度が１．０ｄｌ／ｇ以上であるポリアミド９Ｔ樹脂 ２０〜８０質量部と（Ｂ）ポリアミド６６樹脂 ８０〜２０質量部とからなる樹脂成分１００質量部に対して、（Ｃ）ポリアリーレンサルファイド樹脂 ０〜４５質量部、及び（Ｄ）繊維収束剤がポリアミド系である炭素繊維 ５〜８５質量部を含有する樹脂組成物。【選択図】なし【特許請求の範囲】
【請求項１】
（Ａ）極限粘度が１．０ｄｌ／ｇ以上であるポリアミド９Ｔ樹脂 ２０〜８０質量部と（Ｂ）ポリアミド６６樹脂 ８０〜２０質量部とからなる樹脂成分１００質量部に対して、（Ｃ）ポリアリーレンサルファイド樹脂 ０〜４５質量部、及び（Ｄ）繊維収束剤がポリアミド系である炭素繊維 ５〜８５質量部を含有する樹脂組成物。
【請求項２】
前記ポリアリーレンサルファイド樹脂がポリフェニレンサルファイド樹脂である請求項１に記載の樹脂組成物。
【請求項３】
ＡＳＴＭ引張試験片における曲げ歪が３％以上である請求項１又は２に記載の樹脂組成物。
【請求項４】
請求項１〜３のいずれかに記載の樹脂組成物からなる成形体。
【請求項５】
転がり摺動用途として用いられる請求項４に記載の成形体。
【発明の詳細な説明】
【技術分野】
【０００１】
本発明は、玉軸受、ころ軸受、リニア軸受等の転がり摺動が生じる摺動部材に使用される樹脂組成物およびその成形体に関する。
【背景技術】
【０００２】
転がり軸受の寿命は、転がり摺動による転がり疲労摩耗（フレーキング）が大きな要因の一つである。よって、転がり軸受の摺動部材は転がり疲労摩耗に強いことが求められる。その他、摺動部材に求められる要求としては、軸受の組立時の大きな変形に耐えて破損等が生じないこと、即ち優れた靱性を持つことが挙げられる。また、転がり軸受が組み込まれる最終製品の使用環境・条件は年々厳しくなっており、耐熱性、軽量性、生産性（時間、コスト）等も併せて求められてきている。
これら種々の要求がある中で、耐熱要求に対しては、従来から用いられている金属や熱硬化性樹脂で十分である。しかし、これらの材質では軽量性、生産性および耐転がり疲労摩耗性を同時に満たすことは難しい。特に生産性については、摺動部材の形状が複雑な場合は切削等の二次加工を要することが多く、時間とコストが多分にかかる。したがって、耐転がり疲労摩耗性、靱性、耐熱性に優れた熱可塑性樹脂を用いて、射出成形加工により生産することで、軽量性、生産性をも同時に満たすことが可能と言える。
【０００３】
耐転がり疲労摩耗性に優れた樹脂としてはポリアミド６６樹脂が代表的であり、繊維強化されたコンパウンド品が実際の製品に用いられている。しかし、１５０℃を超えるような高温環境下において長期連続運転される場合は摩耗が著しく大きく、適用は困難である。
一方、高温度、高面圧環境下での長期間使用に耐える摺動部材として、テレフタル酸単位と１，９−ノナンジアミン単位及び／又は２−メチル−１，８−オクタンジアミン単位からなる半芳香族ポリアミド９Ｔ樹脂を用い、充填剤を含有させた転がり摺動部材が知られている（特許文献１）。
したがって、常温および高温環境下において転がり疲労摩耗が少ない樹脂組成物として、耐熱性が高い半芳香族ポリアミド９Ｔ樹脂に、耐転がり疲労摩耗に強いポリアミド６６樹脂を配合した樹脂組成物が考えられる。
【０００４】
しかしながら、本発明者らの検討によると、単に、ポリアミド６６樹脂にポリアミド９Ｔ樹脂を配合し、たとえばガラス繊維で強化しただけでは、その組成物の成形体は、靱性、耐熱性、機械物性を有しているものの、常温および高温における耐転がり疲労摩耗性について優れているとは言い難いものであった。
【先行技術文献】
【特許文献】
【０００５】
【特許文献１】特許４７６６６４９号公報
【発明の概要】
【発明が解決しようとする課題】
【０００６】
本発明は、優れた靱性、耐熱性を持ち、さらに常温および高温環境下において耐転がり疲労摩耗性に優れる樹脂組成物およびその成形体を得ることを目的とする。
【課題を解決するための手段】
【０００７】
本発明者らは、種々検討した結果、特定の極限粘度のポリアミド９Ｔ樹脂とポリアミド６６樹脂を特定の質量比でなるポリアミド樹脂組成物に、繊維収束剤がポリアミド系である炭素繊維を特定量含有させ、必要に応じてポリアリーレンサルファイド樹脂を特定量含有させることにより、上記課題を解決した樹脂組成物およびその成形体が得られることを見出し、本発明を完成した。
【０００８】
すなわち、本発明は、下記のとおりのものである。
［１］（Ａ）極限粘度が１．０ｄｌ／ｇ以上であるポリアミド９Ｔ樹脂 ２０〜８０質量部と（Ｂ）ポリアミド６６樹脂 ８０〜２０質量部とからなる樹脂成分１００質量部に対して、（Ｃ）ポリアリーレンサルファイド樹脂 ０〜４５質量部、及び（Ｄ）繊維収束剤がポリアミド系である炭素繊維 ５〜８５質量部を含有する樹脂組成物。
［２］前記ポリアリーレンサルファイド樹脂がポリフェニレンサルファイド樹脂である上記［１］に記載の樹脂組成物。
［３］ＡＳＴＭ引張試験片における曲げ歪が３％以上である上記［１］又は［２］に記載の樹脂組成物。
［４］上記［１］〜［３］のいずれかに記載の樹脂組成物からなる成形体。
［５］転がり摺動用途として用いられる上記［４］に記載の成形体。
【発明の効果】
【０００９】
本発明の樹脂組成物は、優れた靱性、耐熱性を持ち、常温および高温環境下において耐転がり疲労摩耗性に優れる。そのため、本発明の樹脂組成物からなる成形体は、各種摺動部材、とりわけ、ベアリング、リニアガイド全般、特にリニアブッシュ保持器等の用途に好適に用いることができる。
【図面の簡単な説明】
【００１０】
【図１】図１は、本発明の実施例で用いた「転がり疲労摩耗試験機」の概要を模式的に示した断面図である。
【発明を実施するための形態】
【００１１】
本発明の樹脂組成物は、（Ａ）極限粘度が１．０ｄｌ／ｇ以上であるポリアミド９Ｔ樹脂 ２０〜８０質量部と（Ｂ）ポリアミド６６樹脂８０〜２０質量部とからなる樹脂成分１００質量部に対して、（Ｃ）ポリアリーレンサルファイド樹脂 ０〜４５質量部、及び（Ｄ）繊維収束剤がポリアミド系である炭素繊維 ５〜８５質量部を含有する。
【００１２】
（Ａ）ポリアミド９Ｔ樹脂
本発明に用いられる（Ａ）ポリアミド９Ｔ樹脂は、本発明の樹脂組成物に優れた耐転がり疲労摩耗性、特に、高温環境下における優れた耐転がり疲労摩耗性を付与する。
ここで、本発明に用いられる（Ａ）ポリアミド９Ｔ樹脂は、濃硫酸中３０℃で測定した極限粘度［η］が１．０ｄｌ／ｇ以上であることを要し、１．１ｄｌ／ｇ以上であることが好ましい。極限粘度［η］が１．０ｄｌ／ｇ未満では、常温と高温における転がり疲労摩耗が著しく大きくなる。
【００１３】
ポリアミド９Ｔ樹脂は、全ジカルボン酸成分の６０〜１００モル％がテレフタル酸であるジカルボン酸成分と全ジアミン成分の６０〜１００モル％が１，９−ノナンジアミン及び／又は２−メチル−１，８−オクタンジアミンであるジアミン成分とからなる半芳香族ポリアミド樹脂である。具体的には、ポリノナメチレンテレフタラミド及び／又はポリ２−メチルオクタメチレンテレフタラミドを主成分とする半芳香族ポリアミド樹脂である。
【００１４】
ポリアミド９Ｔ樹脂のジカルボン酸成分は、テレフタル酸を全ジカルボン酸成分の６０〜１００モル％含有する。ジカルボン酸成分中のテレフタル酸の含有量としては、好ましくは７５〜１００モル％、より好ましくは９０〜１００モル％である。
【００１５】
テレフタル酸以外のジカルボン酸成分としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸等の脂肪族ジカルボン酸；１，３−シクロペンタンジカルボン酸、１，４−シクロヘキサンジカルボン酸等の脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸等の芳香族ジカルボン酸から誘導される単位を挙げることができ、これらのうち１種または２種以上を用いることができる。
【００１６】
ポリアミド９Ｔ樹脂のジアミン成分は、１，９−ノナンジアミン及び／又は２−メチル−１，８−オクタンジアミンを全ジアミン成分の６０〜１００モル％含有する。ジアミン成分中の１，９−ノナンジアミン及び２−メチル−１，８−オクタンジアミンの合計含有量としては、好ましくは７０〜１００モル％、より好ましくは８０〜１００モル％である。
１，９−ノナンンジアミン及び２−メチル−１，８−オクタンジアミンを併用する場合には、１，９−ノナンンジアミン：２−メチル−１，８−オクタンジアミンのモル比は、好ましくは３０：７０〜９５：５、より好ましくは４０：６０〜９０：１０、更に好ましくは６０：４０〜９０：１０である。
【００１７】
上記以外のジアミン成分としては、エチレンジアミン、プロピレンジアミン、１，４−ブタンジアミン、１，６−ヘキサンジアミン、１，８−オクタンジアミン、１，１０−デカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミン等の脂肪族ジアミン；シクロヘキサンジアミン、メチルシクロヘキサンジアミン、イソホロンジアミン等の脂環式ジアミン；ｐ−フェニレンジアミン、ｍ−フェニレンジアミン、ｐ−キシリレンジアミン、ｍ−キシリレンジアミン、４，４’−ジアミノジフェニルメタン、４，４’−ジアミノジフェニルスルホン、４，４’−ジアミノジフェニルエーテル等の芳香族ジアミン、あるいはこれらの任意の混合物を挙げることができる。
【００１８】
また、ポリアミド９Ｔ樹脂は、その分子鎖の末端が末端封止剤により封止されていることが好ましく、末端基の好ましくは４０モル％以上、より好ましくは６０モル％以上、更に好ましくは７０モル％以上が封止されていることが好ましい。
【００１９】
末端封止剤としては、ポリアミド末端のアミノ基又はカルボキシル基と反応性を有する単官能性の化合物であれば特に制限はないが、反応性及び封止末端の安定性等の点から、モノカルボン酸又はモノアミンが好ましく、取扱いの容易さ等の点から、モノカルボン酸がより好ましい。その他、無水フタル酸等の酸無水物、モノイソシアネート、モノ酸ハロゲン化物、モノエステル類、モノアルコール類等も使用できる。
【００２０】
末端封止剤として使用されるモノカルボン酸としては、アミノ基との反応性を有するものであれば特に制限はないが、例えば、酢酸、プロピオン酸、酪酸、吉草酸、カプロン酸、カプリル酸、ラウリン酸、トリデシル酸、ミリスチン酸、パルチミン酸、ステアリン酸、ピバリン酸、イソブチル酸等の脂肪族モノカルボン酸；シクロヘキサンカルボン酸等の脂環式モノカルボン酸；安息香酸、トルイル酸、α−ナフタレンカルボン酸、β−ナフタレンカルボン酸、メチルナフタレンカルボン酸、フェニル酢酸等の芳香族モノカルボン酸、あるいはこれらの任意の混合物を挙げることができる。これらの内、反応性、封止末端の安定性、価格等の点から、酢酸、プロピオン酸、酪酸、吉草酸、カプロン酸、カプリル酸、ラウリン酸、トリデシル酸、ミリスチン酸、パルチミン酸、ステアリン酸、安息香酸が特に好ましい。
【００２１】
末端封止剤として使用されるモノアミンとしては、カルボキシル基との反応性を有するものであれば特に制限はないが、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミン等の脂肪族モノアミン；シクロヘキシルアミン、ジシクロヘキシルアミン等の脂環式モノアミン；アニリン、トルイジン、ジフェニルアミン、ナフチルアミン等の芳香族モノアミン、あるいはこれらの任意の混合物を挙げることができる。これらのうち、反応性、沸点、封止末端の安定性及び価格等の点から、ブチルアミン、ヘキシルアミン、オクチルアミン、デシルアミン、ステアリルアミン、シクロヘキシルアミン、アニリンが特に好ましい。
【００２２】
ポリアミド９Ｔ樹脂を製造する際に用いられる末端封止剤の使用量は、最終的に得られるポリアミド樹脂の極限粘度［η］及び末端基の封止率から決定される。具体的な使用量は、用いる末端封止剤の反応性、沸点、反応装置、反応条件等によって変化するが、通常、ジアミンの総モル数に対して０．５〜１０モル％の範囲内で使用される。
【００２３】
（Ｂ）ポリアミド６６樹脂
本発明に用いられるポリアミド６６樹脂は、アジピン酸と１，６−ヘキサメチレンジアミンからなる脂肪族ポリアミド樹脂であり、本発明の樹脂組成物に耐転がり疲労摩耗性を付与する。
ポリアミド６６樹脂は公知の方法で製造することができ、ぎ酸濃度９０％における粘度数は、１３０〜１５０［ｍｌ／ｇ］であることが好ましく、１３５〜１４５［ｍｌ／ｇ］であることがより好ましい。
【００２４】
（Ｃ）ポリアリーレンサルファイド樹脂
本発明に必要に応じて用いられる（Ｃ）ポリアリーレンサルファイド樹脂は、繰り返し単位が下記一般式（Ｉ）で示される重合体であり、本発明の樹脂組成物に高温における転がり摺動の安定性を向上させることができる。
−（Ａｒ−Ｓ）−          （Ｉ）
（式（Ｉ）中、Ａｒはアリーレン基、Ｓは硫黄を示す。）
【００２５】
ポリアリーレンサルファイド樹脂の中でも、アリーレン基がフェニレン基であるポリフェニレンサルファイド樹脂を用いることが好ましい。このようなポリフェニレンサルファイド樹脂としては、前記アリーレン基が例えば下記構造式で表されるポリフェニレンサルファイド樹脂が挙げられる。
【００２６】
【化１】
2015048461.tif 000002
【００２７】
これらのフェニレン基からなるポリフェニレンサルファイド樹脂は、同一の繰り返し単位からなるホモポリマー、２種以上の異なるフェニレン基からなるコポリマーおよびこれらの混合物のいずれでもよい。
また、前記ポリアリーレンサルファイド樹脂は、本発明の効果を損なわない範囲で、そのポリマー鎖の一部が他のポリマーで置換されていてもよい。このように置換するポリマーとしては、例えば、ポリアミド系ポリマー、ポリエステル系ポリマー、ポリアリーレンエーテル系ポリマー、ポリスチレン系ポリマー、ポリオレフィン系ポリマー、含フッ素ポリマー、ポリオレフィン系エラストマー、ポリアミド系エラストマー、シリコーン系エラストマーなどが挙げられる。
このようなポリアリーレンサルファイド樹脂は、例えば、特公昭４５−３３６８号公報、特公昭５２−１２２４０号公報などに記載の方法により製造することができる。なお、前記ポリアリーレンサルファイド樹脂は、空気中で加熱して高分子量化してもよく、また、酸無水物等の化合物を用いて化学修飾してもよい。
【００２８】
本発明に必要に応じて用いられるポリアリーレンサルファイド樹脂の３００℃における溶融粘度（せん断速度１２１６／秒）は、１００〜１５００ポイズであることが好ましく、３５０〜７００ポイズであることがより好ましい。
【００２９】
（Ｄ）炭素繊維
本発明に用いられる（Ｄ）炭素繊維は、本発明の樹脂組成物の力学的特性を向上させるものであり、特に、曲げ強度を向上させる作用を奏する。
本発明において、炭素繊維の繊維収束剤は、マトリクス樹脂との相性の点からポリアミド系を用いる。それ以外の繊維収束剤を用いると、常温および高温における転がり疲労摩耗が著しく大きくなる。炭素繊維は、チョップドファイバーでカット長が６ｍｍ、繊維径が６〜７μｍのものが望ましい。
炭素繊維と同じ体積分率のガラス繊維で代替した場合、常温と高温における転がり疲労摩耗が著しく大きくなり、使用できない
【００３０】
本発明の耐熱性樹脂組成物には、上記の（Ａ）〜（Ｄ）成分に加えて、酸化防止剤、核剤、可塑剤、離型剤、難燃剤、顔料、カーボンブラック、帯電防止剤等の任意の添加剤を本発明の効果を阻害しない範囲で配合することができる。
【００３１】
たとえば、全体の１質量％程度であれば、コンパウンド中および製品の熱安定性を高める目的で酸化防止剤を添加してもよい。酸化防止剤としては，ペンタエリスリトールテトラキス［３−（３、５−ジ−ｔ−ブチル−４−ヒドロキシフェニル）ブロビオネート］（チバ・ジャパン社製、ＩＲＧＡＮＯＸ１０１０）が好適である。
【００３２】
本発明の樹脂組成物において、（Ａ）極限粘度が１．０ｄｌ／ｇ以上であるポリアミド９Ｔ樹脂と（Ｂ）ポリアミド６６樹脂との合計を１００質量部としたとき、（Ａ）極限粘度が１．０ｄｌ／ｇ以上であるポリアミド９Ｔ樹脂：（Ｂ）ポリアミド６６樹脂の含有比（質量部）は、２０：８０〜８０：２０であり、好ましくは４０：６０〜８０：２０、より好ましくは６０：４０〜８０：２０である。
極限粘度が１．０ｄｌ／ｇ以上であるポリアミド９Ｔ樹脂が２０質量部未満では耐熱性が乏しく、また高温における転がり疲労摩耗が著しく大きくなり、８０質量部以上では、常温および高温における転がり疲労摩耗が著しく大きくなる。
【００３３】
本発明の耐熱性樹脂組成物において、（Ａ）極限粘度が１．０ｄｌ／ｇ以上であるポリアミド９Ｔ樹脂と（Ｂ）ポリアミド６６樹脂とからなるポリアミド樹脂成分１００質量部に対して、（Ｃ）ポリアリーレンサルファイド樹脂の含有量は、０〜４５質量部であり、好ましくは１〜３０質量部、より好ましくは１〜１０質量部である。
ポリアリーレンサルファイドが４５重量部以上では靱性が乏しく、また常温および高温における転がり疲労摩耗が著しく大きくなる。また、ポリアリーレンサルファイドを１重量部以上含むことで、高温における転がり摺動の安定性が改善される。
【００３４】
また、本発明の耐熱性樹脂組成物において、（Ａ）極限粘度が１．０ｄｌ／ｇ以上であるポリアミド９Ｔ樹脂と（Ｂ）ポリアミド６６樹脂とからなるポリアミド樹脂成分１００質量部に対して、（Ｄ）繊維収束剤がポリアミド系である炭素繊維の含有量は、５〜８５質量部であり、好ましくは１０〜５０質量部、より好ましくは１０〜１５質量部である。
当該炭素繊維が５質量部未満では曲げ強さ（強度）が乏しく、また常温および高温における転がり疲労摩耗が著しく大きくなる。当該炭素繊維が８５質量部以上では靱性が乏しく、また常温と高温における転がり疲労摩耗が著しく大きくなる。
【００３５】
本発明の樹脂組成物の調製方法については特に制限はなく公知の方法により調製することができる。例えば、上記成分を常温で混合した後、溶融混練など様々な方法でブレンドすればよく、その方法は特に制限されない。
混合・混練方法の中でも二軸押出機を用いた溶融混練が好ましく用いられる。二軸押出機を用いた溶融混練においては、３１０℃以上、３４０℃未満での混練が好ましい。混練温度を３１０℃以上とすることにより、原料として融点が最も高いポリアミド９Ｔ樹脂が完全に溶融して粘度が高くなりすぎることがないため、生産性が低下することがない。また、３４０℃未満とすることにより、原料として分解温度が最も低いポリアミド６６樹脂の熱分解を最小限に抑えることができる。
【００３６】
本発明の樹脂組成物を用いた成形方法についても特に制限はなく、射出成形、押出成形等の公知の成形加工法を用いることが可能である。中でも射出成形加工が好ましく用いられる。
射出成形時の成形温度は、３００℃以上、３４０℃未満が好ましい。成形温度を３００℃以上とすることで、溶融混練した樹脂混合物の融点以上のため、流動性が低下することがない。また、３４０℃未満とすることにより溶融混練した樹脂混合物の分解温度を超えることがなく、熱分解を最小限に抑えることができる。
また金型温度としては、１２０〜１６０℃が好ましく、１３０〜１４０℃がさらに好ましい。金型温度を１３０℃以上とすることにより、混合物が十分に結晶化し、本組成物の性能が十分に発揮される。また１４０℃以下とすることにより、離型時の樹脂の変形を抑えることができる。
【実施例】
【００３７】
以下に、実施例に基づいて本発明を更に具体的に説明するが、本発明はこれらの実施例により何ら制限されるものではない。
なお、以下の実施例および比較例における物性試験、転がり疲労摩耗試験は次のように行った。
【００３８】
（１）曲げ強さ（強度）
ＡＳＴＭ  Ｄ７９０に準拠して測定した。ＡＳＴＭ  Ｄ７９０規定寸法で、厚みは３．２ｍｍに成形した試験片を、温度２３±５℃、湿度５０±１０％にて４８時間放置後に試験を実施した。支点のＲ径は下部２ｍｍ、上部５ｍｍ、スパンは５０ｍｍ、試験速度は２ｍｍ／ｍｉｎであった。
２００ＭＰａ以上あれば製品として実用上十分な強度を保有しているといえる。２００ＭＰａ未満の場合、第１表で「×」を付記した。
【００３９】
（２）曲げ歪（靱性）
ＡＳＴＭ  Ｄ７９０に準拠して測定した。ＡＳＴＭ  Ｄ７９０規定寸法で、厚みは３．２ｍｍに成形した試験片を、温度２３±５℃、湿度５０±１０％にて４８時間放置後に試験を実施した。支点のＲ径は下部２ｍｍ、上部５ｍｍ、スパンは５０ｍｍ、試験速度は２ｍｍ／ｍｉｎであった。
３％以上あれば製品として実用上十分な靱性を保有しているといえる。３％未満の場合、第１表で「×」を付記した。
【００４０】
（３）荷重たわみ温度（耐熱性）
ＡＳＴＭ  Ｄ６４８に準拠して測定した。ＡＳＴＭ  Ｄ６４８規定寸法で、厚みは３．２ｍｍに成形した試験片を、温度２３±５℃、湿度５０±１０％にて４８時間放置後に試験を実施した。負荷１．８ＭＰａ、昇温速度１２０℃／ｈ、ひずみ０．２６ｍｍ、スパン１００ｍｍであった。
２２０℃以上あれば製品として実用上十分な耐熱性を保有しているといえる。２２０℃未満の場合、第１表で「×」を付記した。
【００４１】
（４）高温雰囲気下および常温雰囲気下における転がり疲労摩耗（耐転がり疲労摩耗性）
本試験は単式スラスト玉軸受の転動体３（ボール）を樹脂成形体１の表面に一定荷重で押し付けながら回転（自転、公転）させ、樹脂成形体１に疲労摩耗を発生させる摺動試験である。
試験機の構成は、非回転側と回転側からなる。非回転側は、円盤状の樹脂成形体１が金属製ホルダ７に固定され、さらにこれが非回転軸６に精度よく取り付けられる。回転側は、回転軸５にレース付き軌道輪２が精度よく固定され、軌道輪２の上に転動体３とそれを保持する保持器４が置かれる。非回転軸６の上側先端はスプリングコイルを介してロードセルに接続される（図省略）。
試験機本体のねじ機構によりロードセル自体が下方へ移動すると、スプリングコイルが圧縮され、その圧縮変位量とバネ定数に見合った荷重が発生し、樹脂成形体１の表面に転動体３が押し付けられる。押し付け荷重はロードセルで検知され、設定の荷重となるようにフィードバックで一定に制御される。この状態で回転軸５を一定の周速で回転させると、連動して転動体３と保持器４が回転（公転）し、転動体３が樹脂成形体１の表面を転がり摺動（自転）する。その際のホルダ７に伝達される摩擦熱は熱電対８により測定される。さらに回転軸５から非回転軸６に伝達されるトルク（転がり抵抗）も検知できる仕組みとなっている（図省略）。転がり疲労により樹脂成形体１の摩耗が進行すると、摩耗した分だけ非回転側が下方へ変位する。その変位量をセンサーで読み取り、摩耗による変位がある一定以上（本検討では１５μｍ以上）になると試験を中止し、それまでの時間の長短（寿命時間）で樹脂材料の耐転がり疲労摩耗性を相対的に比較または合否判定する。
なお、炉９を着脱することで、常温雰囲気下および高温雰囲気下において試験が可能である。
【００４２】
試験条件は次のようである。
スラスト方向の押し付け荷重を５０Ｎ、回転軸６の回転数２９７０ｒｐｍ（３．５ｍ／ｓ）、高温雰囲気下での試験温度は１５０℃、常温雰囲気下での試験温度は室温の２３℃とした。転動体３、保持器４、レース付き軌道輪２は日本精工社製単式スラスト玉軸受（型番：５１１０４）より用いた。樹脂成形体の相手材となる転動体３の材質はＳＵＪ２である。
厚み３．０ｍｍ、φ５０．０ｍｍの円盤状成形品を試験片とし、該試験片を２３℃純水に７２時間浸漬させた後に常温雰囲気下または高温雰囲気下で試験を実施した。
２００時間経過後も摩耗による変位が１５μｍに到達しない場合は実用上十分な耐疲労摩耗性を有するとし、第１表において「○」で表記し、それ以外は「×」で表記した。
【００４３】
上記試験において試験中の摩耗変位の変化が少なく転がり摺動が安定的な場合（摩耗変位波形の振幅が０〜４μｍ程度）は第１表において転がり摺動の安定性を「○」、多少不安定な挙動が見られる場合（摩耗変位波形の振幅が５〜９μｍ程度）は転がり摺動の安定性を「△」、変化が大きく不安定な場合（摩耗変位波形の振幅が１０μｍ以上）は転がり摺動の安定性を「×」と表記した。
【００４４】
なお、本試験は加速試験の位置づけで独自に考案されたものであり、設定した２００時間という値は実用製品に適用した場合の寿命時間とは異なる。
【００４５】
実施例１〜７及び比較例１〜８
下記の配合成分を第１表に示す割合でドライブレンドした後、二軸押出機を用いてシリンダー温度３２０℃で強化繊維（炭素繊維またはガラス繊維）をサイドフィードしながら溶融混練を行い、得られたストランドを水槽で冷却した後、ペレタイザーにより一定幅にカットしてペレットを作成した。
得られたペレットを射出成形により上記の各種試験（１）〜（４）に応じた試験片形状に加工して、試験を実施した。試験結果を第１表に示す。
【００４６】
＜ポリアミド９Ｔ樹脂−１（ＰＡ９Ｔ−１（極限粘度１．２ｄｌ／ｇ））＞
テレフタル酸を主成分とするジカルボン酸成分と、１，９−ノナンジアミンおよび２−メチル−１，８−オクタンジアミンを主成分とするジアミン成分から得られる半芳香族ポリアミド樹脂（クラレ社製、グレード名「ＧＣ７２０１０」）。
【００４７】
＜ポリアミド９Ｔ樹脂−２（ＰＡ９Ｔ−２（極限粘度０．９ｄｌ／ｇ））＞
テレフタル酸を主成分とするジカルボン酸成分と、１，９−ノナンジアミンおよび２−メチル−１，８−オクタンジアミンを主成分とするジアミン成分から得られる半芳香族ポリアミド樹脂（クラレ社製、グレード名「ＧＣ６１２１０」）。
【００４８】
＜ポリアミド６６樹脂（ＰＡ６６）＞
アジピン酸と１，６−ヘキサメチレンジアミンからなる脂肪族ポリアミド樹脂（ローディアジャパン社製、グレード名「２７ＡＥ１Ｋ」）。
【００４９】
＜ポリフェニレンサルファイド樹脂樹脂（ＰＰＳ）＞
フェニレンと硫黄の繰り返し単位からなる樹脂（ＤＩＣ社製、グレード名「ＬＲ−２Ｇ」）。
【００５０】
＜炭素繊維−１（ＣＦ−１（ナイロン系収束剤））＞
直径が６〜７μｍのＰＡＮ系チョップド炭素繊維。ナイロン系の繊維収束剤を使用（三菱レイヨン社製、グレード名「ＴＲ０６ＮＬＢ６Ｒ」）。
【００５１】
＜炭素繊維−１（ＣＦ−２（ウレタン系収束剤））＞
直径が６〜７μｍのＰＡＮ系チョップド炭素繊維。ウレタン系の繊維収束剤を使用（三菱レイヨン社製、グレード名「ＴＲ０６ＵＬＢ６Ｒ」）。
【００５２】
＜ガラス繊維（ＧＦ）＞
直径が１０μｍのガラス繊維（オーウェンスコーニング社製、グレード名「ＣＳ０３ ＪＡＦＴ５９１」）
【００５３】
【表１】
2015048461.tif 000003
【００５４】
以上の実施例及び比較例の結果から次のようなことが確認される。
たとえば、極限粘度が低いポリアミド９Ｔ樹脂−２を使用したのでは常温および高温雰囲気下における転がり疲労摩耗が大きく（比較例６）、充填剤として、ガラス繊維を用いたのでは常温および高温雰囲気下における耐転がり疲労摩耗性、転がり摺動の安定性が不良であり（比較例７）、ウレタン系収束剤の炭素繊維を用いたのでは常温および高温雰囲気下における耐転がり疲労摩耗性が不良である（比較例８）。
これに対し、ポリアミド９Ｔ樹脂−１、ポリアミド６６樹脂、ポリフェニレンサルファイド樹脂、繊維収束剤がポリアミド系である炭素繊維を請求項１の範囲内で配合することによって、優れた靱性、耐熱性を持ち、常温および高温環境下において転がり疲労摩耗が少ない樹脂組成物が得られる（実施例１〜７）。
【産業上の利用可能性】
【００５５】
本発明の樹脂組成物は、摺動部材用として耐転がり疲労摩耗性、靱性に優れ、特に高温時における摺動特性が優れており、ベアリング、リニアガイド全般、特にリニアブッシュ保持器等の用途に好適に用いることができる。
【符号の説明】
【００５６】
１  樹脂成形体
２  軌道輪
３  転動体
４  保持器
５  回転軸
６  非回転軸
７  金属製ホルダ
８  熱電対
９  炉
【図１】
2015048461.tif 000004